(57)【要約】【課題】親水性が高く、高い帯電防止性と防曇性を有し、かつ高い透明性を有する親水性表面層を有する樹脂成形体を提供すること。【解決手段】一般式（１）：  2010260958.tif 000041〔式中、Ｘ、Ｒ１、Ｒ２およびＲ３は、明細書中の定義と同じである。〕で表される重合性単量体と、一般式（２）：2010260958.tif 000042〔式中、Ｙ、Ｚ、Ｑおよびｎは、明細書中の定義と同じである。〕で表される重合性単量体および／またはＮ−ビニルピロリドン（３）とを含む単量体混合物から得られる共重合体［Ａ］からなる樹脂成形体の表面を加水分解処理させてなる、親水性表面層を有する樹脂成形体。【選択図】なし【特許請求の範囲】
【請求項１】
一般式（１）：       
【化１】
2010260958.tif 000030
〔式中、Ｘはアクリロイルオキシ基、メタクリロイルオキシ基、クロトノイルオキシ基、イソクロトノイルオキシ基、マレイノイルオキシ基、フマロイルオキシ基、イタコノイルオキシ基またはシトラコノイルオキシ基を示し、Ｒ１およびＲ２はそれぞれ同一または異なって水素原子または炭素数１〜３のアルキル基を示し、Ｒ３は炭素数１〜６のアルキル基を示す。〕
で表される重合性単量体と、
一般式（２）：
【化２】
2010260958.tif 000031
〔式中、Ｙはアクリロイル基、メタクリロイル基、クロトノイル基、イソクロトノイル基、マレイノイル基、フマロイル基、イタコノイル基またはシトラコノイル基を示す。ＺはＯまたはＮを示す。ｎは、ＺがＯの場合は１、Ｎの場合は２を示す。ＺがＯの場合、Ｑは、水素原子、炭素数１〜３のアルキル基、水酸基が結合した炭素数２〜８のアルキル基またはＮＲ４２（Ｒ４は同一または異なって、水素原子または炭素数１〜３のアルキル基を示す。）が結合した炭素数２〜８のアルキル基を示し、ＺがＮの場合、Ｑは同一または異なって、水素原子、炭素数１〜３のアルキル基、水酸基が結合した炭素数１〜８のアルキル基またはＮＲ４２（Ｒ４は同一または異なって、水素原子または炭素数１〜３のアルキル基を示す。）が結合した炭素数２〜８のアルキル基を示す。〕
で表される重合性単量体および／またはＮ−ビニルピロリドン（３）とを含む単量体混合物から得られる共重合体［Ａ］からなる樹脂成形体の表面を加水分解処理させてなる、親水性表面層を有する樹脂成形体。
【請求項２】
前記樹脂成形体が、樹脂皮膜である請求項１に記載の親水性表面層を有する樹脂成形体。
【請求項３】
前記共重合体［Ａ］が、単量体混合物の合計モル数を１００モル％としたとき、前記重合性単量体（１）を３０〜８０モル％含む単量体混合物から得られるものである、請求項１または２に記載の親水性表面層を有する樹脂成形体。
【請求項４】
前記重合性単量体（１）が、下記式（１ａ）：
【化３】
2010260958.tif 000032
で示される２−オキソ−ｎ−プロピルアクリレートである、請求項１〜３のいずれかに記載の親水性表面層を有する樹脂成形体。
【請求項５】
前記共重合体［Ａ］が、下記式：
【化４】
2010260958.tif 000033
で表される繰り返し単位と、下記式：
【化５】
2010260958.tif 000034
〔式中、Ｒ８は、水素原子またはメチル基を示す。Ｑ’は、水素原子、炭素数１〜３のアルキル基、水酸基が結合した炭素数２〜８のアルキル基またはＮＲ４２（Ｒ４は同一または異なって、水素原子または炭素数１〜３のアルキル基を示す。）が結合した炭素数２〜８のアルキル基を示す。）が結合した炭素数２〜８のアルキル基を示す。〕
で表される繰り返し単位とを含むものである、請求項１〜４のいずれかに記載の親水性表面層を有する樹脂成形体。
【請求項６】
請求項１に記載の親水性表面層を有する樹脂成形体を製造する方法であって、
一般式（１）：       
【化６】
2010260958.tif 000035
〔式中、Ｘはアクリロイルオキシ基、メタクリロイルオキシ基、クロトノイルオキシ基、イソクロトノイルオキシ基、マレイノイルオキシ基、フマロイルオキシ基、イタコノイルオキシ基またはシトラコノイルオキシ基を示し、Ｒ１およびＲ２はそれぞれ同一または異なって水素原子または炭素数１〜３のアルキル基を示し、Ｒ３は炭素数１〜６のアルキル基を示す。〕
で表される重合性単量体と、
一般式（２）：
【化７】
2010260958.tif 000036
〔式中、Ｙはアクリロイル基、メタクリロイル基、クロトノイル基、イソクロトノイル基、マレイノイル基、フマロイル基、イタコノイル基またはシトラコノイル基を示す。ＺはＯまたはＮを示す。ｎは、ＺがＯの場合は１、Ｎの場合は２を示す。ＺがＯの場合、Ｑは、水素原子、炭素数１〜３のアルキル基、水酸基が結合した炭素数２〜８のアルキル基またはＮＲ４２（Ｒ４は同一または異なって、水素原子または炭素数１〜３のアルキル基を示す。）が結合した炭素数２〜８のアルキル基を示し、ＺがＮの場合、Ｑは同一または異なって、水素原子、炭素数１〜３のアルキル基、水酸基が結合した炭素数１〜８のアルキル基またはＮＲ４２（Ｒ４は同一または異なって、水素原子または炭素数１〜３のアルキル基を示す。）が結合した炭素数２〜８のアルキル基を示す。〕
で表される重合性単量体および／またはＮ−ビニルピロリドン（３）とを含む単量体混合物から共重合体［Ａ］を製造する工程と；
得られた共重合体［Ａ］から樹脂成形体を形成する工程と；
得られた樹脂成形体の表面を加水分解処理することにより樹脂成形体の表面に親水性を付与する工程と、を含む方法。
【請求項７】
一般式（１）：       
【化８】
2010260958.tif 000037
〔式中、Ｘはアクリロイルオキシ基、メタクリロイルオキシ基、クロトノイルオキシ基、イソクロトノイルオキシ基、マレイノイルオキシ基、フマロイルオキシ基、イタコノイルオキシ基またはシトラコノイルオキシ基を示し、Ｒ１およびＲ２はそれぞれ同一または異なって水素原子または炭素数１〜３のアルキル基を示し、Ｒ３は炭素数１〜６のアルキル基を示す。〕
で表される重合性単量体と、
一般式（２）：
【化９】
2010260958.tif 000038
〔式中、Ｙはアクリロイル基、メタクリロイル基、クロトノイル基、イソクロトノイル基、マレイノイル基、フマロイル基、イタコノイル基またはシトラコノイル基を示す。ＺはＯまたはＮを示す。ｎは、ＺがＯの場合は１、Ｎの場合は２を示す。ＺがＯの場合、Ｑは、水素原子、炭素数１〜３のアルキル基、水酸基が結合した炭素数２〜８のアルキル基またはＮＲ４２（Ｒ４は同一または異なって、水素原子または炭素数１〜３のアルキル基を示す。）が結合した炭素数２〜８のアルキル基を示し、ＺがＮの場合、Ｑは同一または異なって、水素原子、炭素数１〜３のアルキル基、水酸基が結合した炭素数１〜８のアルキル基またはＮＲ４２（Ｒ４は同一または異なって、水素原子または炭素数１〜３のアルキル基を示す。）が結合した炭素数２〜８のアルキル基を示す。〕
で表される重合性単量体および／またはＮ−ビニルピロリドン（３）とを含む単量体混合物を架橋剤で架橋処理することにより得られる架橋性重合体［Ｂ］からなる樹脂成形体の表面を加水分解処理させてなる、親水性表面層を有する樹脂成形体。
【請求項８】
前記樹脂成形体が、樹脂皮膜である請求項７に記載の親水性表面層を有する樹脂成形体。
【請求項９】
請求項７に記載の親水性表面層を有する樹脂成形体を製造する方法であって、
一般式（１）：       
【化１０】
2010260958.tif 000039
〔式中、Ｘはアクリロイルオキシ基、メタクリロイルオキシ基、クロトノイルオキシ基、イソクロトノイルオキシ基、マレイノイルオキシ基、フマロイルオキシ基、イタコノイルオキシ基またはシトラコノイルオキシ基を示し、Ｒ１およびＲ２はそれぞれ同一または異なって水素原子または炭素数１〜３のアルキル基を示し、Ｒ３は炭素数１〜６のアルキル基を示す。〕
で表される重合性単量体と、
一般式（２）：
【化１１】
2010260958.tif 000040
〔式中、Ｙはアクリロイル基、メタクリロイル基、クロトノイル基、イソクロトノイル基、マレイノイル基、フマロイル基、イタコノイル基またはシトラコノイル基を示す。ＺはＯまたはＮを示す。ｎは、ＺがＯの場合は１、Ｎの場合は２を示す。ＺがＯの場合、Ｑは、水素原子、炭素数１〜３のアルキル基、水酸基が結合した炭素数２〜８のアルキル基またはＮＲ４２（Ｒ４は同一または異なって、水素原子または炭素数１〜３のアルキル基を示す。）が結合した炭素数２〜８のアルキル基を示し、ＺがＮの場合、Ｑは同一または異なって、水素原子、炭素数１〜３のアルキル基、水酸基が結合した炭素数１〜８のアルキル基またはＮＲ４２（Ｒ４は同一または異なって、水素原子または炭素数１〜３のアルキル基を示す。）が結合した炭素数２〜８のアルキル基を示す。〕
で表される重合性単量体および／またはＮ−ビニルピロリドン（３）とを含む単量体混合物を架橋剤で架橋処理して架橋性共重合体［Ｂ］を得る工程と；
得られた架橋性共重合体［Ｂ］から樹脂成形体を形成する工程と；
得られた樹脂成形体の表面を加水分解処理することにより樹脂成形体の表面に親水性を付与する工程と、を含む方法。
【発明の詳細な説明】
【技術分野】
【０００１】
本発明は、親水性表面層を有する樹脂成形体およびその製造方法に関する。
【背景技術】
【０００２】
プラスチックなど絶縁抵抗が高い材料は静電気を帯びやすく、そのため塵や埃などが付着しやすいという問題がある。一般に、物質表面の静電気の帯びやすさの指標として、表面抵抗率（Ω／□）が用いられ、物質表面の表面抵抗率が１０１２（Ω／□）以下程度であれば静電気を帯びにくい性質であることが知られている。
また、ポリエチレン、ポリプロピレン、アクリル樹脂、ポリスチレン、ポリ塩化ビニルなどのプラスチックは、一般に親水性が低く、高湿度下や低温下での使用では、曇りまたは結露が起こりやすいという問題があった。
プラスチックなどの表面の帯電性を低くする方法として、例えば、酸化チタン／シリカの複合材料からなる光触媒膜を基材表面に形成した後、紫外光を照射することにより基材表面に親水性を付与する方法が提案されている（特許文献１）。しかし、該方法は紫外光が充分に得られない環境下では親水性を付与することができず、また、紫外光によって有機物が分解されるためプラスチック基材には直接使用できないという問題があった。
また、プラスチック基材中に親水性界面活性剤を添加して練り込んだり、界面活性剤を表面に塗布することにより親水性を付与する方法も提案されているが、界面活性剤が溶出してしまい、効果が長期に亘って持続しないという問題があった（特許文献２）。
さらに、加水分解性シラン化合物（スルホン酸エステル基を含有するシラン化合物）と、基材となるシラン化合物とを反応させて皮膜を形成し、水および／または酸の存在下で加熱することでスルホン酸エステル基を加水分解して表面に遊離のスルホン酸を形成することにより、透明で高い親水性を持つ皮膜を形成する方法が提案されている（特許文献３）。しかしながら、該方法は、シリカ質皮膜を形成するために、基材に塗布した後、高温（１５０℃）で１時間程度加熱する必要があるため、プラスチックなどの耐熱性に劣る基材には利用できないという問題があった。
【先行技術文献】
【特許文献】
【０００３】
【特許文献１】特許第２７５６４７４号公報
【特許文献２】特許第２９２４０４５号公報
【特許文献３】特開２０００−２３９６０７号公報
【発明の概要】
【発明が解決しようとする課題】
【０００４】
本発明は、親水性が高く、高い帯電防止性と防曇性を有し、かつ高い透明性を有する表面層を有する樹脂成形体を提供することを課題とする。さらに、本発明は、特殊な装置等を用いることなく、簡便な操作と温和な条件で、前記性能を有する表面層を有する樹脂成形体を製造することができる方法を提供することを課題とする。
【課題を解決するための手段】
【０００５】
本発明者は、上記課題を解決すべく鋭意検討を重ねた結果、特定の重合体を用いて皮膜を形成し、その表面を適切な条件で加水分解処理することにより、透明性を損なうことなく、表面に高い親水性層が形成され、その結果、高い帯電防止性や防曇性などが付与されることを見出し、本発明の完成に至った。
【０００６】
すなわち、本発明は、下記の親水性表面層を有する樹脂成形体およびその製造方法に係る。
【０００７】
項１．一般式（１）：    
【０００８】
【化１】
2010260958.tif 000002
【０００９】
〔式中、Ｘはアクリロイルオキシ基、メタクリロイルオキシ基、クロトノイルオキシ基、イソクロトノイルオキシ基、マレイノイルオキシ基、フマロイルオキシ基、イタコノイルオキシ基またはシトラコノイルオキシ基を示し、Ｒ１およびＲ２はそれぞれ同一または異なって水素原子または炭素数１〜３のアルキル基を示し、Ｒ３は炭素数１〜６のアルキル基を示す。〕
で表される重合性単量体と、
一般式（２）：
【００１０】
【化２】
2010260958.tif 000003
【００１１】
〔式中、Ｙはアクリロイル基、メタクリロイル基、クロトノイル基、イソクロトノイル基、マレイノイル基、フマロイル基、イタコノイル基またはシトラコノイル基を示す。ＺはＯまたはＮを示す。ｎは、ＺがＯの場合は１、Ｎの場合は２を示す。ＺがＯの場合、Ｑは、水素原子、炭素数１〜３のアルキル基、水酸基が結合した炭素数２〜８のアルキル基またはＮＲ４２（Ｒ４は同一または異なって、水素原子または炭素数１〜３のアルキル基を示す。）が結合した炭素数２〜８のアルキル基を示し、ＺがＮの場合、Ｑは同一または異なって、水素原子、炭素数１〜３のアルキル基、水酸基が結合した炭素数１〜８のアルキル基またはＮＲ４２（Ｒ４は同一または異なって、水素原子または炭素数１〜３のアルキル基を示す。）が結合した炭素数２〜８のアルキル基を示す。〕
で表される重合性単量体および／またはＮ−ビニルピロリドン（３）とを含む単量体混合物から得られる共重合体［Ａ］からなる樹脂成形体の表面を加水分解処理させてなる、親水性表面層を有する樹脂成形体。
【００１２】
項２．前記樹脂成形体が、樹脂皮膜である項１に記載の親水性表面層を有する樹脂成形体。
【００１３】
項３．前記共重合体［Ａ］が、単量体混合物の合計モル数を１００モル％としたとき、前記重合性単量体（１）を３０〜８０モル％含む単量体混合物から得られるものである、項１または２に記載の親水性表面層を有する樹脂成形体。
【００１４】
項４．前記重合性単量体（１）が、下記式（１ａ）：
【００１５】
【化３】
2010260958.tif 000004
【００１６】
で示される２−オキソ−ｎ−プロピルアクリレートである、項１〜３のいずれかに記載の親水性表面層を有する樹脂成形体。
【００１７】
項５．前記共重合体［Ａ］が、下記式：
【００１８】
【化４】
2010260958.tif 000005
【００１９】
で表される繰り返し単位と、下記式：
【００２０】
【化５】
2010260958.tif 000006
【００２１】
〔式中、Ｒ８は、水素原子またはメチル基を示す。Ｑ’は、水素原子、炭素数１〜３のアルキル基、水酸基が結合した炭素数２〜８のアルキル基またはＮＲ４２（Ｒ４は同一または異なって、水素原子または炭素数１〜３のアルキル基を示す。）が結合した炭素数２〜８のアルキル基を示す。）が結合した炭素数２〜８のアルキル基を示す。〕
で表される繰り返し単位とを含むものである、項１〜４のいずれかに記載の親水性表面層を有する樹脂成形体。
項６．項１に記載の親水性表面層を有する樹脂成形体を製造する方法であって、
一般式（１）：       
【００２２】
【化６】
2010260958.tif 000007
【００２３】
〔式中、Ｘはアクリロイルオキシ基、メタクリロイルオキシ基、クロトノイルオキシ基、イソクロトノイルオキシ基、マレイノイルオキシ基、フマロイルオキシ基、イタコノイルオキシ基またはシトラコノイルオキシ基を示し、Ｒ１およびＲ２はそれぞれ同一または異なって水素原子または炭素数１〜３のアルキル基を示し、Ｒ３は炭素数１〜６のアルキル基を示す。〕
で表される重合性単量体と、
一般式（２）：
【００２４】
【化７】
2010260958.tif 000008
【００２５】
〔式中、Ｙはアクリロイル基、メタクリロイル基、クロトノイル基、イソクロトノイル基、マレイノイル基、フマロイル基、イタコノイル基またはシトラコノイル基を示す。ＺはＯまたはＮを示す。ｎは、ＺがＯの場合は１、Ｎの場合は２を示す。ＺがＯの場合、Ｑは、水素原子、炭素数１〜３のアルキル基、水酸基が結合した炭素数２〜８のアルキル基またはＮＲ４２（Ｒ４は同一または異なって、水素原子または炭素数１〜３のアルキル基を示す。）が結合した炭素数２〜８のアルキル基を示し、ＺがＮの場合、Ｑは同一または異なって、水素原子、炭素数１〜３のアルキル基、水酸基が結合した炭素数１〜８のアルキル基またはＮＲ４２（Ｒ４は同一または異なって、水素原子または炭素数１〜３のアルキル基を示す。）が結合した炭素数２〜８のアルキル基を示す。〕
で表される重合性単量体および／またはＮ−ビニルピロリドン（３）とを含む単量体混合物から共重合体［Ａ］を製造する工程と；
得られた共重合体［Ａ］から樹脂成形体を形成する工程と；
得られた樹脂成形体の表面を加水分解処理することにより樹脂成形体の表面に親水性を付与する工程と、を含む方法。
【００２６】
項７．一般式（１）：         
【００２７】
【化８】
2010260958.tif 000009
【００２８】
〔式中、Ｘはアクリロイルオキシ基、メタクリロイルオキシ基、クロトノイルオキシ基、イソクロトノイルオキシ基、マレイノイルオキシ基、フマロイルオキシ基、イタコノイルオキシ基またはシトラコノイルオキシ基を示し、Ｒ１およびＲ２はそれぞれ同一または異なって水素原子または炭素数１〜３のアルキル基を示し、Ｒ３は炭素数１〜６のアルキル基を示す。〕
で表される重合性単量体と、
一般式（２）：
【００２９】
【化９】
2010260958.tif 000010
【００３０】
〔式中、Ｙはアクリロイル基、メタクリロイル基、クロトノイル基、イソクロトノイル基、マレイノイル基、フマロイル基、イタコノイル基またはシトラコノイル基を示す。ＺはＯまたはＮを示す。ｎは、ＺがＯの場合は１、Ｎの場合は２を示す。ＺがＯの場合、Ｑは、水素原子、炭素数１〜３のアルキル基、水酸基が結合した炭素数２〜８のアルキル基またはＮＲ４２（Ｒ４は同一または異なって、水素原子または炭素数１〜３のアルキル基を示す。）が結合した炭素数２〜８のアルキル基を示し、ＺがＮの場合、Ｑは同一または異なって、水素原子、炭素数１〜３のアルキル基、水酸基が結合した炭素数１〜８のアルキル基またはＮＲ４２（Ｒ４は同一または異なって、水素原子または炭素数１〜３のアルキル基を示す。）が結合した炭素数２〜８のアルキル基を示す。〕
で表される重合性単量体および／またはＮ−ビニルピロリドン（３）とを含む単量体混合物を架橋剤で架橋処理することにより得られる架橋性重合体［Ｂ］からなる樹脂成形体の表面を加水分解処理させてなる、親水性表面層を有する樹脂成形体。
【００３１】
項８．前記樹脂成形体が、樹脂皮膜である項７に記載の親水性表面層を有する樹脂成形体。
【００３２】
項９．項７に記載の親水性表面層を有する樹脂成形体を製造する方法であって、
一般式（１）：       
【００３３】
【化１０】
2010260958.tif 000011
【００３４】
〔式中、Ｘはアクリロイルオキシ基、メタクリロイルオキシ基、クロトノイルオキシ基、イソクロトノイルオキシ基、マレイノイルオキシ基、フマロイルオキシ基、イタコノイルオキシ基またはシトラコノイルオキシ基を示し、Ｒ１およびＲ２はそれぞれ同一または異なって水素原子または炭素数１〜３のアルキル基を示し、Ｒ３は炭素数１〜６のアルキル基を示す。〕
で表される重合性単量体と、
一般式（２）：
【００３５】
【化１１】
2010260958.tif 000012
【００３６】
〔式中、Ｙはアクリロイル基、メタクリロイル基、クロトノイル基、イソクロトノイル基、マレイノイル基、フマロイル基、イタコノイル基またはシトラコノイル基を示す。ＺはＯまたはＮを示す。ｎは、ＺがＯの場合は１、Ｎの場合は２を示す。ＺがＯの場合、Ｑは、水素原子、炭素数１〜３のアルキル基、水酸基が結合した炭素数２〜８のアルキル基またはＮＲ４２（Ｒ４は同一または異なって、水素原子または炭素数１〜３のアルキル基を示す。）が結合した炭素数２〜８のアルキル基を示し、ＺがＮの場合、Ｑは同一または異なって、水素原子、炭素数１〜３のアルキル基、水酸基が結合した炭素数１〜８のアルキル基またはＮＲ４２（Ｒ４は同一または異なって、水素原子または炭素数１〜３のアルキル基を示す。）が結合した炭素数２〜８のアルキル基を示す。〕
で表される重合性単量体および／またはＮ−ビニルピロリドン（３）とを含む単量体混合物を架橋剤で架橋処理して架橋性共重合体［Ｂ］を得る工程と；
得られた架橋性共重合体［Ｂ］から樹脂成形体を形成する工程と；
得られた樹脂成形体の表面を加水分解処理することにより樹脂成形体の表面に親水性を付与する工程と、を含む方法。
【発明の効果】
【００３７】
本発明は、樹脂成形体を構成する共重合体が適度な加水分解性を有するエステル結合部分を有しているので、樹脂の表面にあるエステル結合部分を加水分解させることで、高い防曇性、帯電防止性などを示し、かつ透明性の高い親水性表面層を有する樹脂成形体を提供することができる。
【００３８】
特に成形体を皮膜とした場合には、様々な材質、形状の基材を被覆することができる、高い防曇性、帯電防止性などを示し、かつ透明性の高い親水性樹脂皮膜を提供することができる。
【００３９】
また、本発明の方法によれば、特殊な装置等を用いることなく、簡便な操作と温和な条件で、親水性表面層を有する樹脂成形体を製造することができる。
【発明を実施するための形態】
【００４０】
以下、本発明について詳細に説明する。
【００４１】
本発明の樹脂成形体を構成する樹脂組成物は、
一般式（１）： 
【００４２】
【化１２】
2010260958.tif 000013
【００４３】
〔式中、Ｘはアクリロイルオキシ基、メタクリロイルオキシ基、クロトノイルオキシ基、イソクロトノイルオキシ基、マレイノイルオキシ基、フマロイルオキシ基、イタコノイルオキシ基またはシトラコノイルオキシ基を示し、Ｒ１およびＲ２はそれぞれ同一または異なって水素原子または炭素数１〜３のアルキル基を示し、Ｒ３は炭素数１〜６のアルキル基を示す。〕
で表される重合性単量体（以下、単に「単量体（１）」ともいう）と、
一般式（２）：
【００４４】
【化１３】
2010260958.tif 000014
【００４５】
〔式中、Ｙはアクリロイル基、メタクリロイル基、クロトノイル基、イソクロトノイル基、マレイノイル基、フマロイル基、イタコノイル基またはシトラコノイル基を示す。ＺはＯまたはＮを示す。ｎは、ＺがＯの場合は１、Ｎの場合は２を示す。ＺがＯの場合、Ｑは、水素原子、炭素数１〜３のアルキル基、水酸基が結合した炭素数２〜８のアルキル基またはＮＲ４２（Ｒ４は同一または異なって、水素原子または炭素数１〜３のアルキル基を示す。）が結合した炭素数２〜８のアルキル基を示し、ＺがＮの場合、Ｑは同一または異なって、水素原子、炭素数１〜３のアルキル基、水酸基が結合した炭素数１〜８のアルキル基またはＮＲ４２（Ｒ４は同一または異なって、水素原子または炭素数１〜３のアルキル基を示す。）が結合した炭素数２〜８のアルキル基を示す。〕
で表される重合性単量体（以下、単に「単量体（２）」ともいう）および／またはＮ−ビニルピロリドン（３）とを含む単量体混合物から得られる共重合体［Ａ］を含有する。
【００４６】
＜共重合体Ａ＞
前記共重合体［Ａ］は、単量体（１）と、単量体（２）および／またはＮ−ビニルピロリドン（３）とを含む単量体混合物から得られる共重合体である。
【００４７】
前記単量体（１）は、下記に示す構造を持つことを特徴とする。
【００４８】
【化１４】
2010260958.tif 000015
【００４９】
上記構造はエステル結合を含んでおり、このエステル結合部分が適度な加水分解性を有する。そのため、単量体（１）を重合してなる重合体の表面は、適切な加水分解処理により、エステル結合部分が速やかに加水分解されてカルボン酸塩が形成されることになる。そして、この重合体の表面に形成されたカルボン酸塩によって高い親水性が付与されるのである。また、加水分解を樹脂表面の表層のみで行うことにより、樹脂の透明性を損なうことなく、かつ高い親水性を付与することが可能となるのである。
【００５０】
ここで、樹脂が表層でのみ加水分解されていることを以下の方法で確認した。当該共重合体より薄膜を形成し、この薄膜の片面のみに加水分解処理を行い、加水分解処理を行った面、および加水分解処理を行わなかった面の双方の表面赤外吸収スペクトル分析を行った。その結果、加水分解処理を行った面のみカルボン酸金属塩由来のスペクトルを有していたため、加水分解は加水分解処理表面でのみ起こっていることが確認された。
【００５１】
前記単量体（１）について具体的に説明する。
【００５２】
一般式（１）中、Ｘは、アクリロイルオキシ基、メタクリロイルオキシ基、クロトノイルオキシ基、イソクロトノイルオキシ基、マレイノイルオキシ基、フマロイルオキシ基、イタコノイルオキシ基またはシトラコノイルオキシ基を表す。前記マレイノイルオキシ基、フマロイルオキシ基、イタコノイルオキシ基およびシトラコノイルオキシ基は、ＣＯＯ−基を２個有しており、その一方又は両方が−ＣＲ１Ｒ２ＣＯＲ３と結合してエステルを形成することができる。一方だけが−ＣＲ１Ｒ２ＣＯＲ３と結合している場合には、他方のＣＯＯ−基は、アルキル基と結合してアルキルエステルを形成してもよい。アルキルエステルのアルキル基としては、炭素数１〜６の直鎖状または分枝鎖状のアルキル基が好ましい。前記アルキル基としては、例えば、メチル基、エチル基、プロピル基、イソプロピル基、ブチル基、イソブチル基、ｓｅｃ−ブチル基、ｔｅｒｔ−ブチル基、ペンチル基、アミル基、イソアミル基、ヘキシル基等が挙げられる。
【００５３】
特に、前記単量体（１）としては、一般式（Ｉ）のＸが、アクリロイルオキシ基、クロトノイルオキシ基またはイソクロトノイルオキシ基であるものが好ましく、アクリロイルオキシ基であるものがより好ましい。
【００５４】
一般式（１）中、Ｒ１およびＲ２はそれぞれ同一または異なって水素原子または炭素数１〜３のアルキル基を示し、Ｒ３は炭素数１〜６のアルキル基を示す。
【００５５】
Ｒ１およびＲ２で示される炭素数１〜３のアルキル基としては、メチル基、エチル基、プロピル基、イソプロピル基が挙げられる。Ｒ１およびＲ２としては、特に、水素原子が好ましい。
Ｒ３で示される炭素数１〜６のアルキル基としては、例えば、メチル基、エチル基、プロピル基、イソプロピル基、ブチル基、イソブチル基、ｓｅｃ−ブチル基、ｔｅｒｔ−ブチル基、ペンチル基、アミル基、イソアミル基、ヘキシル基等が挙げられ、炭素数１〜４のアルキル基が適度な加水分解性の観点から好ましく、特にメチル基が好ましい。
前記単量体（１）としては、例えば、下記のものを好ましく使用することができる。
【００５６】
【化１５】
2010260958.tif 000016
2010260958.tif 000017
【００５７】
これらの中でも、特に好ましくは、下記式（１ａ）：
【００５８】
【化１６】
2010260958.tif 000018
【００５９】
で表される２−オキソ−ｎ−プロピルアクリレートである。
【００６０】
前記共重合体［Ａ］を得るための単量体混合物中における前記単量体（１）の含有量は、樹脂皮膜への十分な親水性付与の観点から、単量体混合物の合計モル数を１００モル％としたとき、３０〜８０モル％が好ましく、４０〜６０モル％程度がより好ましい。
【００６１】
前記単量体（１）は、一種または二種以上を組み合わせて使用することができる。
前記単量体（１）は、例えば、α−ハロケトンおよび不飽和カルボン酸またはその他カルボン酸化合物、およびそれらの金属塩から製造することが可能である。具体的な製造方法としては、例えば、メチルメタクリレートより調製されるメタクリル酸ナトリウム塩等の不飽和カルボン酸のアルカリ金属塩水溶液と、クロロアセトン等のα−ハロケトン（カルボニル基のα位にハロゲン元素が置換されたケトン）とを反応させる方法（米国特許第２３７６０３３号）または、トリエチルアミン存在下、メタクリル酸等の不飽和カルボン酸と、クロロアセトン等のα−ハロケトンとを反応させる方法（Ｊｕｒｎａｌ  ｏｆ  Ｐｏｌｙｍｅｒ  Ｓｃｉｅｎｃｅ：Ｐａｒｔ  Ａ：Ｐｏｌｙｍｅｒ  Ｃｈｅｍｉｓｔｒｙ，Ｖｏｌ．２６  ２２９５−２３０３（１９８８））等が挙げられる。
【００６２】
前記単量体（２）について具体的に説明する。
前記単量体（２）は、分子内に親水性の高い、水酸基、カルボキシル基、アミノ基又はアミド基を有し、単量体（１）中のエステル結合部分の加水分解性の調整および加水分解後の樹脂成形体の親水性を調整することを目的として用いられる。重合体に単量体（２）が含まれない場合、加水分解が非常に遅くなる、または加水分解後の親水性が十分に得られない場合がある。また、単量体（２）の使用量が多すぎる場合は、加水分解処理において塗膜が白化または膨潤する場合があるので、適切な量を使用することが重要である。
一般式（２）：
【００６３】
【化１７】
2010260958.tif 000019
【００６４】
の中で、Ｙはアクリロイル基、メタクリロイル基、クロトノイル基、イソクロトノイル基、マレイノイル基、フマロイル基、イタコノイル基またはシトラコノイル基を示す。前記マレイノイル基、フマロイル基、イタコノイル基およびシトラコノイル基は、ＣＯ−基を２個有しており、その一方又は両方が−Ｚ−（Ｑ）ｎと結合することができる。一方だけが−Ｚ−（Ｑ）ｎと結合している場合には、他方のＣＯ−基は、水酸基と結合してカルボン酸を形成していてもよい。
【００６５】
一般式（２）中、ＺはＯまたはＮを示す。ｎは、ＺがＯの場合は１、Ｎの場合は２を示す。
【００６６】
ＺがＯの場合、Ｑは、水素原子、炭素数１〜３のアルキル基、水酸基が結合した炭素数２〜８のアルキル基、またはＮＲ４２（Ｒ４は同一または異なって、水素原子または炭素数１〜３のアルキル基を示す。）が結合した炭素数２〜８のアルキル基を示す。
【００６７】
ＺがＮの場合、Ｑは同一または異なって、水素原子、炭素数１〜３のアルキル基、水酸基が結合した炭素数１〜８のアルキル基またはＮＲ４２（Ｒ４は同一または異なって、水素原子または炭素数１〜３のアルキル基を示す。）が結合した炭素数２〜８のアルキル基を示す。
【００６８】
Ｑで表される炭素数１〜３のアルキル基としては、メチル基、エチル基、プロピル基、イソプロピル基が挙げられる。
【００６９】
ＺがＯの場合、Ｑで表される水酸基が結合した炭素数２〜８のアルキル基の炭素数２〜８のアルキル基として、エチル基、プロピル基、ブチル基、ペンチル基、ヘキシル基、ヘプチル基、オクチル基等が挙げられる。この炭素数２〜８のアルキル基に結合する水酸基の数は、１〜４個である。
【００７０】
ＺがＮの場合、Ｑで表される水酸基が結合した炭素数１〜８のアルキル基の炭素数１〜８のアルキル基として、メチル基、エチル基、プロピル基、ブチル基、ペンチル基、ヘキシル基、ヘプチル基、オクチル基等が挙げられる。この炭素数１〜８のアルキル基に結合する水酸基の数は、１〜４個である。
【００７１】
Ｑで表されるＮＲ４２（Ｒ４は同一または異なって、水素原子または炭素数１〜３のアルキル基を示す。）が結合した炭素数２〜８のアルキル基の炭素数２〜８のアルキル基として、エチル基、プロピル基、ブチル基、ペンチル基、ヘキシル基、ヘプチル基、オクチル基等が挙げられる。この炭素数２〜８のアルキル基に結合するＮＲ４２のＲ４は同一または異なって、水素原子または炭素数１〜３のアルキル基を示す。Ｒ４で表される炭素数１〜３のアルキル基として、メチル基、エチル基、プロピル基、イソプロピル基が挙げられる。
【００７２】
重合性単量体（２）としては以下の構造のものが考えられる。
【００７３】
【化１８】
2010260958.tif 000020
【００７４】
上記構造式（２ａ）で表される単量体（以下、「単量体（２ａ）」ともいう）としては、例えば、アクリル酸、メタクリル酸、クロトン酸、イソクロトン酸、マレイン酸モノアルキルエステル（例えば、マレイン酸モノメチル）、フマル酸モノアルキルエステル（例えば、フマル酸モノメチル）、イタコン酸モノアルキルエステル（例えば、イタコン酸モノメチル）、シトラコン酸モノアルキルエステル（例えば、シトラコン酸モノメチル）等が挙げられる。
【００７５】
前記共重合体［Ａ］を得るための、単量体混合物中における単量体（２ａ）の含有量は、加水分解性および加水分解後の親水性の観点から、単量体（１）１モルに対して０．０１〜０．１モル程度が好ましく、０．０２〜０．０７モル程度がより好ましい。
【００７６】
上記構造式（２ｂ）で表される単量体（以下、「単量体（２ｂ）」ともいう）としては、例えば、（メタ）アクリルアミド、Ｎ−メチル（メタ）アクリルアミド、Ｎ，Ｎ−ジメチル（メタ）アクリルアミド、Ｎ−エチル（メタ）アクリルアミド、Ｎ，Ｎ−ジエチル（メタ）アクリルアミド、Ｎ−（１−プロピル）（メタ）アクリルアミド、Ｎ，Ｎ−ジ（１−プロピル）（メタ）アクリルアミド、Ｎ−（２−プロピル）（メタ）アクリルアミド、Ｎ，Ｎ−ジ（２−プロピル）（メタ）アクリルアミド等が挙げられる。
【００７７】
前記共重合体［Ａ］を得るための、単量体混合物中における単量体（２ｂ）の含有量は、加水分解性および加水分解後の親水性の観点から、単量体（１）１モルに対して０．０２〜０．２モル程度が好ましく、０．０３〜０．１５モル程度がより好ましい。
【００７８】
上記構造式（２ｃ）で表される単量体（以下、「単量体（２ｃ）」ともいう）としては、例えば、例えば、２−ヒドロキシエチル（メタ）アクリレート、２−ヒドロキシプロピル（メタ）アクリレート、３−ヒドロキシプロピル（メタ）アクリレート、３−ヒドロキシブチル（メタ）アクリレート、４−ヒドロキシブチル（メタ）アクリレート、２，３−ジヒドロキシプロピル（メタ）アクリレート、トリ（ヒドロキシメチル）メチル（メタ）アクリレート等のヒドロキシル基含有アルキル（メタ）アクリレート類が挙げられる。
【００７９】
前記共重合体［Ａ］を得るための、単量体混合物中における単量体（２ｃ）の含有量は、加水分解性および加水分解後の親水性の観点から、単量体（２ｃ）に結合した水酸基の１モル当量に対し単量体（１）が１．２〜１０モル当量程度となる量が好ましく、１．６〜５モル当量程度となる量がより好ましい。
【００８０】
上記構造式（２ｄ）で表される単量体（以下、「単量体（２ｄ）」ともいう）としては、例えば、Ｎ−（ヒドロキシメチル）（メタ）アクリルアミド、Ｎ−（２−ヒドロキシエチル）（メタ）アクリルアミド、Ｎ−（２−ヒドロキシプロピル）（メタ）アクリルアミド、Ｎ−（３−ヒドロキシプロピル）（メタ）アクリルアミド、Ｎ−（３−ヒドロキシブチル）（メタ）アクリルアミド、Ｎ−（４−ヒドロキシブチル）（メタ）アクリルアミド、Ｎ，Ｎ−ジ（ヒドロキシメチル）（メタ）アクリルアミド、Ｎ，Ｎ−ジ（２−ヒドロキシエチル）（メタ）アクリルアミド、Ｎ，Ｎ−ジ（２−ヒドロキシプロピル）（メタ）アクリルアミド、Ｎ，Ｎ−ジ（３−ヒドロキシプロピル）（メタ）アクリルアミド、Ｎ，Ｎ−ジ（３−ヒドロキシブチル）（メタ）アクリルアミド、Ｎ，Ｎ−ジ（４−ヒドロキシブチル）（メタ）アクリルアミド等のヒドロキシル基含有アルキル（メタ）アクリルアミド類等が挙げられる。
【００８１】
前記共重合体［Ａ］を得るための、単量体混合物中における単量体（２ｄ）の含有量は、加水分解性および加水分解後の親水性の観点から、単量体（２ｄ）に結合した水酸基の１モル当量に対し単量体（１）が１．２〜１０モル当量程度となる量が好ましく、１．６〜５モル当量程度となる量がより好ましい。
【００８２】
上記構造式（２ｅ）で表される単量体（以下、「単量体（２ｅ）」ともいう）としては、例えば、２−アミノエチル（メタ）アクリレート、３−アミノプロピル（メタ）アクリレート、２−Ｎ，Ｎ−ジメチルアミノエチル（メタ）アクリレート、２−Ｎ，Ｎ−ジエチルアミノエチル（メタ）アクリレート、３−Ｎ，Ｎ−ジメチルアミノプロピル（メタ）アクリレート、３−Ｎ，Ｎ−ジエチルアミノプロピル（メタ）アクリレート等が挙げられる。
【００８３】
前記共重合体［Ａ］を得るための、単量体混合物中における単量体（２ｅ）の含有量は、加水分解性および加水分解後の親水性の観点から、単量体（１）１モルに対して０．０５〜０．２モル程度が好ましく、０．０７〜０．１５モル程度がより好ましい。
【００８４】
上記構造式（２ｆ）で表される単量体（以下、「単量体（２ｆ）」ともいう）としては、例えば、２−アミノエチル（メタ）アクリルアミド、３−アミノプロピル（メタ）アクリルアミド、２−Ｎ，Ｎ−ジメチルアミノエチル（メタ）アクリルアミド、３−Ｎ，Ｎ−ジメチルアミノプロピル（メタ）アクリルアミド等が挙げられる。
【００８５】
前記共重合体［Ａ］を得るための、単量体混合物中における単量体（２ｆ）の含有量は、加水分解性および加水分解後の親水性の観点から、単量体（１）１モルに対して０．０５〜０．２モル程度が好ましく、０．０７〜０．１５モル程度がより好ましい。
【００８６】
前記単量体（２ａ）〜（２ｆ）は、一種または二種以上を組み合わせて使用することができる。
【００８７】
Ｎ−ビニルピロリドン（３）は、単量体（２）と同様、高い親水性を有しており、前記単量体（２）と構造は異なるが、同様の目的、効果をもって使用される。
【００８８】
Ｎ−ビニルピロリドン（３）は、単量体（２）の代わりに用いてもよく、または単量体（２）とともに用いることも可能である。
【００８９】
前記共重合体［Ａ］を得るための、単量体混合物中におけるＮ−ビニルピロリドン（３）の含有量は、加水分解性および加水分解後の親水性の観点から、単量体（１）１モルに対して０．０２〜０．２モル程度が好ましく、０．０８〜０．１５モル程度がより好ましい。
【００９０】
前記共重合体［Ａ］には、重合体の溶解性、樹脂成形体の硬度その他の樹脂物性を好適に調整する目的で、その他の重合性単量体（４）を用いることができる。
【００９１】
前記単量体（４）としては、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、シクロヘキシル（メタ）アクリレート、２−エチルヘキシル（メタ）アクリレート等のアルキル（メタ）アクリレート；２−メトキシエチル（メタ）アクリレート、２−エトキシエチル（メタ）アクリレート等の側鎖にアルコキシ基を有する（メタ）アクリレート；スチレン、α−メチルスチレン、ビニルトルエン等のエチレン系芳香族モノマー；ジメチルマレート、ジエチルマレート等のマレイン酸ジエステル；酢酸ビニル、安息香酸ビニル等のビニルエステル；シリルエステル基を含有する各種単量体等が挙げられ、特に、樹脂物性の観点から、メチルメタクリレートが好ましい。
【００９２】
前記単量体（４）の使用量は、特に限定されず、また、前記単量体（４）は、一種または二種以上を組み合わせて使用できる。
【００９３】
前記共重合体［Ａ］は、ランダム共重合体、交互共重合体、周期的共重合体、またはブロック共重合体のいずれの共重合体であってもよい。
【００９４】
前記共重合体［Ａ］の中で、下記式：
【００９５】
【化１９】
2010260958.tif 000021
【００９６】
〔式中、Ｒ１、Ｒ２およびＲ３は、上述した一般式（１）中の定義と同様である。〕
で表される繰り返し単位と、下記式：
【００９７】
【化２０】
2010260958.tif 000022
【００９８】
〔式中、Ｑ’は、水素原子、炭素数１〜３のアルキル基、水酸基が結合した炭素数２〜８のアルキル基またはＮＲ４２（Ｒ４は同一または異なって、水素原子または炭素数１〜３のアルキル基を示す。）が結合した炭素数２〜８のアルキル基を示す。）が結合した炭素数２〜８のアルキル基を示す。〕
で表される繰り返し単位、および／または、下記式：
【００９９】
【化２１】
2010260958.tif 000023
【０１００】
〔式中、Ｑ”は、同一または異なって、水素原子、炭素数１〜３のアルキル基、水酸基が結合した炭素数１〜８のアルキル基またはＮＲ４２（Ｒ４は同一または異なって、水素原子または炭素数１〜３のアルキル基を示す。）が結合した炭素数２〜８のアルキル基を示す。）が結合した炭素数２〜８のアルキル基を示す。〕
で表される繰り返し単位、および／または、下記式：
【０１０１】
【化２２】
2010260958.tif 000024
【０１０２】
で表される繰り返し単位とを含むものが好ましい。
【０１０３】
この共重合体［Ａ］の中で、下記式：
【０１０４】
【化２３】
2010260958.tif 000025
【０１０５】
で表される繰り返し単位と、下記式：
【０１０６】
【化２４】
2010260958.tif 000026
【０１０７】
〔式中、Ｒ８は、水素原子またはメチル基を示す。Ｑ’は、水素原子、炭素数１〜３のアルキル基、水酸基が結合した炭素数２〜８のアルキル基またはＮＲ４２（Ｒ４は同一または異なって、水素原子または炭素数１〜３のアルキル基を示す。）が結合した炭素数２〜８のアルキル基を示す。）が結合した炭素数２〜８のアルキル基を示す。〕
で表される繰り返し単位とを含むものがさらに好ましい。
【０１０８】
この共重合体［Ａ］は、エステル結合を含んでおり、このエステル結合部分が適度な加水分解性を有する。そのため、エステル結合部分を有する共重合体［Ａ］の表面に対して、適切な加水分解処理を行うことにより、エステル結合部分が速やかに加水分解されてカルボン酸塩が形成される。そして、この共重合体［Ａ］の表面に形成されたカルボン酸塩によって高い親水性が付与される。
【０１０９】
共重合体［Ａ］の重量平均分子量（Ｍｗ）としては、適度な塗膜物性の観点から、１，５００〜２００，０００程度が好ましく、５，０００〜１００，０００程度がより好ましい。
【０１１０】
親水性表面層を有する樹脂成形体
本発明の親水性表面層を有する樹脂成形体は、共重合体［Ａ］からなる樹脂成形体の表面を加水分解処理させてなるものである。
共重合体［Ａ］からなる樹脂成形体には、樹脂から成形されるあらゆる形状の成形品が含まれる。その形状として、例えば、平面状（膜状）、三次元の構造が挙げられる。成形体の具体例として、例えば、皮膜、レンズ、照明用蛍光灯のカバー、タッチパネル等が挙げられる。
【０１１１】
親水性表面層は、樹脂成形体の表面に存在するカルボン酸塩を有する層である。このカルボン酸塩は、樹脂成形体の表面に存在するエステル結合部分が加水分解されることによって形成される。
【０１１２】
この表面層は、親水性が高いだけでなく、高い帯電防止性と防曇性を有し、且つ高い透明性を有するものである。
【０１１３】
本発明の共重合体［Ａ］を用いて親水性表面層を有する樹脂成形体を製造する方法は、（ａ）上述した重合性単量体（１）と、重合性単量体（２）および／またはＮ−ビニルピロリドン（３）とを含む単量体混合物から共重合体［Ａ］を製造する工程（以下、「工程（ａ）」ともいう）と；
（ｂ）得られた共重合体［Ａ］から樹脂成形体を形成する工程（以下、「工程（ｂ）」ともいう）と；
（ｃ）得られた樹脂成形体の表面を加水分解処理することにより樹脂成形体の表面に親水性を付与する工程（以下、「工程（ｃ）」ともいう）と、を含む。
【０１１４】
＜工程（ａ）：共重合体［Ａ］の製造工程＞
共重合体の製造方法としては特に限定されるものではないが、例えば、前記単量体（１）と前記単量体（２）との単量体混合物から得ることができる。
【０１１５】
前記共重合体［Ａ］は、前記単量体混合物中の前記単量体（１）および前記単量体（２）を重合させることにより得られる。前記重合は、例えば、重合開始剤の存在下で行われる。
【０１１６】
前記重合開始剤としては、例えば、２，２’−アゾビスイソブチロニトリル（ＡＩＢＮ）、２，２’−アゾビス−２−メチルブチロニトリル、ジメチル−２，２’−アゾビスイソブチレート等のアゾ化合物；ベンゾイルパーオキサイド、ジ−ｔｅｒｔ−ブチルパーオキサイド、ｔｅｒｔ−ブチルパーオキシベンゾエート、ｔｅｒｔ−ブチルパーオキシイソプロピルカーボネート、ｔ−ブチルパーオキシ−２−エチルヘキサノエート等の過酸化物が挙げられる。
【０１１７】
これら重合開始剤は、単独又は２種以上を組み合わせて使用できる。前記重合開始剤としては、 特に、２，２’−アゾビスイソブチロニトリル及びｔ−ブチルパーオキシ−２−エチルヘキサノエートが好ましい。
【０１１８】
重合方法としては、例えば、溶液重合、塊状重合、乳化重合、懸濁重合等が挙げられる。この中でも特に、簡便に、且つ、精度良く、前記共重合体[Ａ]を合成できる点で、溶液重合が好ましい。
【０１１９】
重合反応においては、必要に応じて有機溶媒を用いてもよい。有機溶媒としては、例えば、酢酸ｎ−ブチル、プロピレングリコール１−モノメチルエーテル２−アセテート等のエステル系溶剤、メチルイソブチルケトン等のケトン系溶剤、トルエン、キシレン等の芳香族炭化水素系溶剤等を使用することができる。これらのうち、共重合体の溶解性の観点からエステル系溶剤が好ましい。これらの溶剤は、単独または二種以上を組み合わせて使用できる。
【０１２０】
過酸化物を重合開始剤とする重合反応における反応温度は、重合開始剤の種類等に応じて適宜設定すればよく、通常６０〜１８０℃程度、好ましくは８０〜１２０℃程度である。重合反応における反応時間は、反応温度等に応じて適宜設定すればよく、通常１〜８時間程度である。
【０１２１】
重合開始剤として、ベンゾイン、ベンゾインメチルエーテル、ベンゾインエチルエーテル、ベンゾインプロピルエーテル、アセトイン、ブチロイン、ベンゾフェノン、ｐ−メトキシベンゾフェノン、ジエトキシアセトフェノン等の光重合開始剤を使用することも可能である。光重合開始剤を使用する重合において、重合方法、成膜方法は特に限定されるものではない。光重合反応においては、重合性単量体および前記光重合開始剤の混合物に、紫外線を照射することにより重合を行うことができる。
【０１２２】
紫外線の発生源としては、高圧水銀ランプ等を使用することができる。
【０１２３】
重合反応は、窒素ガス、アルゴンガス等の不活性ガス雰囲気下で行われることが好ましい。
【０１２４】
樹脂組成物には、共重合体［Ａ］以外のその他の樹脂［Ｃ］を混合して使用することができる。樹脂［Ｃ］を添加することにより樹脂物性等の調整を行うことができる。樹脂［Ｃ］は、共重合体［Ａ］に対して１〜３００重量％程度添加することができる。
【０１２５】
さらに、樹脂組成物には、樹脂皮膜物性等を好適に調整することを目的として、必要に応じて、可塑剤、紫外線吸収材等を添加することができる。
【０１２６】
前記可塑剤としては、フタル酸エステル系、エポキシ系、ポリエステル系、塩素化パラフィン等が挙げられる。
【０１２７】
前記紫外線吸収材としては、サリチル酸系、ベンゾフェノン系、シアノアクリレート系、ベンゾトリアゾール系などが挙げられる。
【０１２８】
＜工程（ｂ）：樹脂成形体の形成工程＞
工程（ｂ）は、工程（ａ）で得られた共重合体［Ａ］から樹脂成形体を形成する方法であれば、特に限定されないが、共重合体［Ａ］そのものを部材に成形して樹脂成形体とする方法、共重合体［Ａ］を基材に塗布して樹脂皮膜を形成する方法等が挙げられる。
【０１２９】
共重合体［Ａ］を加工して成形体とする場合、塊状重合または懸濁重合等により、直接樹脂成形体を形成する方法、または二次加工可能な樹脂ペレットまたは樹脂板等を形成し、これを更に加工形成することにより成形体を得る方法がある。
【０１３０】
共重合体［Ａ］の成形体を、特に皮膜とする場合、共重合体［Ａ］の溶液を各種基材に塗布する方法を使用することができる。この場合、共重合体［Ａ］の溶液を、ディッピング、スピンコート、バーコート、スプレー、刷毛塗り等の方法で塗布した後、乾燥することにより皮膜を形成することができる。その後、後述するように加水分解処理を行えば、基材表面の樹脂皮膜に親水層が形成されることになる。
【０１３１】
乾燥して成膜を行う際、特に加熱する必要はない。そのためプラスチックなど耐熱性の低い基材に対しても使用可能であり、高温の乾燥機等も必要としない。ただし、乾燥時間短縮のため加熱して乾燥を行ってもよい。
【０１３２】
前記基材としては、例えば、ガラス、プラスチックス、金属、木材、タイルを含むセラミック、セメント、コンクリート、繊維、紙、石等の鉱物、皮革などが挙げられる。
【０１３３】
前記基材の具体例としては、車両用や道路用ミラー、車両用ガラス、車両用照明灯とそのカバー、レンズ、照明用蛍光灯とそのカバー、板ガラス、トンネル用内装材および照明灯とそのカバー、プラスチックフィルムおよびシート、プラスチック成形体、各種建材／内装材および建物付属物、食器、換気扇、眼鏡、鏡、天然および合成繊維および布帛、紙、皮製品、ブラウン管、カバーガラス、ゴーグル、マスクシールド、標識、看板、金属板、家電製品のハウジング、焼結金属フィルター、ガードレール、ビニールハウス、調理レンジとそのフード、流し台、衛生器具、浴槽、家具、屋外照明用固定材、室内もしくは屋外展示物と表示物、屋外用家具と遊具、屋外固定構造物等がある。
【０１３４】
このようにして得られた成形体は、その表面を後述するように加水分解することにより、表面に帯電防止性と防曇性を備えた親水性層を有する透明成形体となる。
【０１３５】
＜工程（ｃ）：樹脂成形体の表面に親水性を付与する工程＞
工程（ｂ）で得られた樹脂成形体の表面を加水分解処理することにより、親水性を簡便に付与することができる。
【０１３６】
加水分解処理をする際に、その条件が適切でない場合、表面層の親水性が十分に得られない、加水分解後の表面層の透明性が損なわれるなどの問題を生じる場合がある。
【０１３７】
加水分解処理をするには、アルカリ性水溶液を用いることが好ましく、加水分解性の観点から、特にアルカリ金属の水酸化物水溶液が好ましい。アルカリ金属の水酸化物水溶液としては、例えば、水酸化リチウム水溶液、水酸化ナトリウム水溶液、水酸化カリウム水溶液など（以下、「アルカリ水溶液」という。）が挙げられる。
【０１３８】
加水分解に用いられるアルカリ水溶液の濃度は、高過ぎると透明性を保ったまま親水性を得ることが困難となり、低すぎると加水分解に時間がかかり過ぎるという問題がある。そこで、加水分解に用いられるアルカリ水溶液の濃度としては、０．１〜３ｍｏｌ／Ｌ程度が好ましく、０．２〜２ｍｏｌ／Ｌ程度がより好ましい。
【０１３９】
加水分解を行う温度としては、高過ぎると過度に加水分解が進み皮膜の透明性を損なう場合がある。そこで、加水分解を行う温度としては、３０℃以下程度が好ましい。
【０１４０】
加水分解時間は、使用する単量体の種類および量、アルカリ水溶液の濃度、加水分解を行う温度等に応じて適宜設定すればよく、例えば、約０．５ｍｏｌ／Ｌの水酸化ナトリウム水溶液を用いて室温（１５〜２５℃程度）で加水分解を行う場合、通常１〜６０分程度である。
【０１４１】
加水分解処理の具体的な方法としては、まず、樹脂表面とアルカリ水溶液を、浸漬やスプレー噴射することにより適切な時間接触させ、その後、中性の水で洗浄した後、十分に乾燥を行う方法が挙げられる。
【０１４２】
得られた親水性表面層は、加水分解処理前と比較し外観上はほとんど変化がなく透明な外観を保持しているが、表面の親水性は非常に高くなっており、低表面抵抗率と高い防曇性等を有している。
【０１４３】
＜架橋性重合体［Ｂ］＞
本発明の親水性表面層を有する樹脂成形体は、共重合体［Ａ］を架橋剤で架橋処理することにより得られる架橋性重合体［Ｂ］から製造することもできる。共重合体［Ａ］に替えて架橋性重合体［Ｂ］を用いることにより、硬度等の樹脂物性の改善を図ることができる。
【０１４４】
前記共重合体［Ｂ］は、単量体（１）と、単量体（２）および／またはＮ−ビニルピロリドン（３）とを含む単量体混合物を架橋剤で架橋処理することにより得られる共重合体である。
【０１４５】
前記架橋剤は、単量体混合物を適切に架橋できるものであれば特に限定さないが、例えばジイソシアネート化合物、エポキシ化合物等を利用することができる。
【０１４６】
ジイソシアネート化合物を用いた架橋反応では、単量体混合物に含まれる、単量体（２）に由来する活性水素を含む官能基（水酸基、カルボキシル基、アミノ基、またはアミド基）を利用することができる。すなわち、単量体（１）と、単量体（２）および／またはＮ−ビニルピロリドン（３）の共重合体にジイソシアネート化合物を加えることで、共重合体中の活性水素を含む官能基とイソシアネート基とが反応し、架橋反応が進行するというものである。
【０１４７】
ジイソシアネート化合物を用いた架橋反応には、必要に応じて、反応の促進を目的として触媒を用いることができる。触媒は、架橋反応を好適に促進するものであれば特に限定されないが、例えば、トリエチルアミン、ジアザビシクロオクタン等の３級アミン化合物、有機スズ化合物などの金属化合物が挙げられる。
【０１４８】
前記ジイソシアネート化合物としては、例えば、２，４−トリレンジイソシアネート、２，６−トリレンジイソシアネート、１，６−ヘキサメチレンジイソシアネート、４，４’−ジフェニルメタンジイソシアネート、２，４’−ジフェニルメタンジイソシアネート、３，４’−ジフェニルメタンジイソシアネート、２，２’−ジフェニルメタンジイソシアネート、イソホロンジイソシアネート等が挙げられる。
【０１４９】
エポキシ化合物を用いた架橋反応では、単量体混合物に、エポキシ構造を有する重合性単量体（例えば、グリシジルアクリレート等）を加えることにより、エポキシ構造を有する重合体を得ることができ、この重合体と、例えば、コハク酸等の多価カルボン酸とを、必要に応じ、３級アミン、金属カルボン酸塩、金属アルコキシド等を触媒に用いて反応させることにより架橋反応を行うことができる。または、重合体中にカルボキシル基を有する場合には、重合体中の該カルボキシル基とエポキシ基とを反応させることにより架橋反応を行ってもよい。
【０１５０】
本発明の共重合体［Ｂ］を用いて親水性表面層を有する樹脂成形体を製造する方法は、
（ａ’）重合性単量体（ａ）と、および／またはＮ−ビニルピロリドン（３）とを含む単量体混合物を架橋剤で架橋処理して架橋性共重合体［Ｂ］を得る工程（以下、「工程（ａ’）」ともいう）と；
（ｂ’）得られた架橋性共重合体［Ｂ］から樹脂成形体を形成する工程（以下、「工程（ｂ’）」ともいう）と；
（ｃ’）得られた樹脂成形体の表面を加水分解処理することにより樹脂成形体の表面に親水性を付与する工程（以下、「工程（ｃ’）」ともいう）と、を含む。
【０１５１】
＜工程（ａ’）：共重合体［Ｂ］の製造工程＞
共重合体［Ｂ］は、架橋剤の種類によって、単量体（１）、（２）および／またはＮ−ビニルピロリドン（３）を重合させた後に架橋剤で架橋させることにより製造することもできるし、単量体（１）、（２）および／またはＮ−ビニルピロリドン（３）を重合させる際に架橋剤を加えて重合と架橋とを同時に行うことにより製造することもできる。
【０１５２】
架橋剤として、上述したジイソシアネート化合物を用いる場合には、例えば、単量体（１）、（２）および／またはＮ−ビニルピロリドン（３）を重合開始剤を用いて上記工程（ａ）と同様にして重合させた後、ジイソシアネート化合物を添加して架橋させる。
【０１５３】
ジイソシアネート化合物の使用量は、共重合体の製造に使用した単量体（２）のモル数を１００とした時、ジイソシアネート化合物のモル数を５〜２０程度とすることが好ましい。これよりも少ない場合は十分な架橋を得られない場合があり、これより多い場合は加水分解が遅くなるまたは加水分解後の親水性が十分に得られない場合がある。
【０１５４】
ジイソシアネート化合物と共重合体とは、均一に混合した上で架橋させることが好ましい。
【０１５５】
ジイソシアネート化合物を用いた架橋反応における反応温度は、通常１０〜１００℃程度、好ましくは１５〜８０℃程度である。架橋反応における反応時間は、反応温度等に応じて適宜設定すればよく、通常５分〜１０時間程度である。
【０１５６】
架橋剤として、上述したエポキシ化合物を用いる場合には、例えば、単量体（１）、（２）および／またはＮ−ビニルピロリドン（３）とともに、エポキシ構造を有する重合性単量体（例えば、グリシジルアクリレート等）を加えることにより、エポキシ構造を有する重合体を得ることができ、この重合体と、例えば、コハク酸等の多価カルボン酸とを、必要に応じ、３級アミン、金属カルボン酸塩、金属アルコキシド等を触媒に用いてを反応させることにより架橋反応を行うことができる。または、重合体中にカルボキシル基を有する場合には、重合体中の該カルボキシル基とエポキシ基とを反応させることにより架橋反応を行ってもよい。
【０１５７】
＜工程（ｂ’）：樹脂成形体の形成工程＞
工程（ｂ’）は、上記工程（ｂ）と同様にして行うことができる。
【０１５８】
＜工程（ｃ’）：樹脂成形体の表面に親水性を付与する工程＞
工程（ｃ’）は、上記工程（ｃ）と同様にして行うことができる。
【実施例】
【０１５９】
以下に実施例等を示し、本発明の特徴とするところをより一層明確にする。ただし、本発明はこれらの実施例に限定されるものではない。また、実施例中、「部」は特に断りがない限り「重量部」を意味する。また、分子量はＧＰＣ（ゲルパーミエーションクロマトグラフィー）によるポリスチレン換算重量平均分子量である。
【０１６０】
ＧＰＣの条件は下記の通りである。
装置・・・東ソー株式会社製  ＨＬＣ−８２２０ＧＰＣ
カラム・・・ＴＳＫｇｅｌ  ＳｕｐｅｒＨＺＭ−Ｍ   ２本
流量・・・０．３５  ｍＬ／ｍｉｎ
検出器・・・ＲＩ
カラム恒温槽温度・・・４０℃
遊離液・・・ＴＨＦ
また、加熱残分とは、共重合体［Ａ］を１２５℃で１時間加熱した後の、加熱前の重量に対する重量％である。
【０１６１】
製造例１（共重合体［Ａ−１］の製造）
温度計、還流冷却器、撹拌機および滴下ロートを備えた反応容器に、溶剤プロピレングリコール１−モノメチルエーテル２−アセテート（以下ＰＭＡ）４００部、２−オキソ−ｎ−プロピルアクリレート５０部（０．３９０モル）、メチルメタクリレート３０部（０．３００モル）、ヒドロキシエチルメタクリレート２０部（０．１５４モル）および重合開始剤ｔ−ブチルパーオキシ２−エチルヘキサノエート２．２部を仕込み、窒素雰囲気下、約１０５℃で２時間撹拌し反応を行うことにより、重量平均分子量：６９，０００、加熱残分２０．６％の共重合体溶液［Ａ−１］を得た。Ａ−１の製造条件、加熱残分および重量平均分子量を表１に示す。
【０１６２】
製造例２  （共重合体［Ａ−２］の製造）
２−オキソ−ｎ−プロピルアクリレート６０部（０．４６８モル）、メチルメタクリレート２０部（０．２００モル）、ヒドロキシエチルメタクリレート２０部（０．１５４モル）とした以外は製造例１と同様にして、重量平均分子量：６５，０００、加熱残分２０．６％の共重合体溶液［Ａ−２］を得た。
【０１６３】
製造例３  （共重合体［Ａ−３］の製造）
２−オキソ−ｎ−プロピルアクリレート５３部（０．４１４モル）、メチルメタクリレート２３部（０．２３０モル）、ヒドロキシエチルメタクリレート２４部（０．１８４モル）、重合開始剤を１．８部とした以外は製造例１と同様にして、重量平均分子量：４１，０００、加熱残分２１．０％の共重合体溶液［Ａ−３］を得た。
【０１６４】
製造例４  （共重合体［Ａ−４］の製造）
２−オキソ−ｎ−プロピルアクリレート５５部（０．４２９モル）、メチルメタクリレート４３部（０．４２９モル）、メタクリル酸２部（０．０２３モル）、重合開始剤を１．９部とした以外は製造例１と同様にして、重量平均分子量：２９，０００、加熱残分２０．７％の共重合体溶液［Ａ−４］を得た。
【０１６５】
製造例５  （共重合体［Ａ−５］の製造）
２−オキソ−ｎ−プロピルアクリレート６０部（０．４６８モル）、メチルメタクリレート３２．５部（０．３２５モル）、２−（Ｎ，Ｎ−ジメチルアミノ）エチルアクリレート７．５部（０．０５２モル）、重合開始剤を１．３部、重合温度９５℃とした以外は製造例１と同様にして、重量平均分子量：１０，０００、加熱残分２０．４％の共重合体溶液［Ａ−５］を得た。
【０１６６】
製造例６  （共重合体［Ａ−６］の製造）
２−オキソ−ｎ−プロピルアクリレート６０部（０．４６８モル）、メチルメタクリレート３５部（０．３５０モル）、メタクリルアミド５部（０．０５９モル）、重合開始剤を１．９部とした以外は製造例１と同様にして、重量平均分子量：３０，０００、加熱残分２０．８％の共重合体溶液［Ａ−６］を得た。
【０１６７】
製造例７  （共重合体［Ａ−７］の製造）
２−オキソ−ｎ−プロピルアクリレート６０部（０．４６８モル）、メチルメタクリレート３５部（０．３５０モル）、Ｎ−ビニルピロリドン５部（０．０４５モル）、重合開始剤を１．９部、とした以外は製造例１と同様にして、重量平均分子量：３２，０００、加熱残分２０．５％の共重合体溶液［Ａ−７］を得た。
【０１６８】
上記Ａ−２〜Ａ−７の製造条件、加熱残分および重量平均分子量についても表１に示す。
【０１６９】
【表１】
2010260958.tif 000027
【０１７０】
製造例８  （架橋性重合体［Ｂ−１］の調製）
温度計、還流冷却器および撹拌機を備えた反応容器に、窒素雰囲気下、製造例３で製造した重合体溶液［Ａ−３］１００部、トリレンジイソシアネート（２，４−トリレンジイソシアネートと２，６−トリレンジイソシアネートとの８０：２０混合物、以下、「ＴＤＩ」と略記する）０．６部およびジアザビシクロオクタン（以下、「ＤＡＢＣＯ」と略記する）０．００３部を仕込み、５分間撹拌を行い均一に溶解し、架橋性重合体溶液［Ｂ−１］を得た。Ｂ−１の製造条件を表２に示す。
【０１７１】
【表２】
2010260958.tif 000028
【０１７２】
実施例１〜１１
乾燥樹脂皮膜の製造
前記重合体溶液［Ａ−１］〜［Ａ−７］および［Ｂ−１］を、アプリケーターを用いて、厚さ１ｍｍの透明アクリル板に塗布し、８０℃の恒温槽で１時間乾燥して、乾燥樹脂皮膜試験板を得た。この試験板を室温まで冷却した後、乾燥膜厚および水接触角を測定した。
結果を表２に示す。
【０１７３】
親水性皮膜の製造
前記重合体溶液［Ａ−１］を用いて製造した乾燥皮膜試験板を表２に示す条件でアルカリ水溶液に浸漬して加水分解処理を行った。浸漬後イオン交換水にて皮膜表面を洗浄し、乾燥を行い、親水性樹脂皮膜を得た。この皮膜について、全光透過率、ヘーズ値、鉛筆硬度、表面抵抗率、防曇性および水接触角の試験を行った。前記重合体溶液［Ａ−２］〜［Ａ−７］および［Ｂ−１］を用いて製造した乾燥皮膜についても同様に試験を行った。
試験結果を表３に示す。
【０１７４】
≪各試験方法≫
〔全光透過率、ヘーズ値〕
全光透過率およびヘーズ値は、東京電色社製ヘーズメーター  モデル：ＴＣ−ＨIIIＡ  で測定をした。表２中、全光透過率には基材アクリル板を含む値を表記した。また、ヘーズ値として、アクリル板を含む値と、アクリル板を含むヘーズ値からアクリル板のヘーズ値を差し引いた値（ΔＨ）とを表記した。
【０１７５】
〔鉛筆硬度〕
鉛筆硬度の測定はＪＩＳ  Ｋ−５６００−５−４（引っかき硬度  鉛筆法）に準拠して行った。
【０１７６】
〔表面抵抗率〕
表面抵抗率は、三菱化学社製  ハイレスタ−ＵＰ  モデル：ＭＣＰ−ＨＴ４５０を用い、気温２４℃、湿度４０％、印加電圧５００Ｖで測定した。
【０１７７】
〔防曇性〕
防曇性は、保温容器に６０℃の熱湯をいれ、水面上３センチのところに樹脂皮膜面を下にして固定し、１０秒保持した時点の塗膜面の状態を観察した。
評価
○：曇りがない
△：一部に曇りがある
×：全体が曇る
【０１７８】
〔水接触角〕
水接触角の測定は、気温２３℃、湿度４２％の下で行った。また、測定は水滴滴下５分経過後に行った。
【０１７９】
【表３】
2010260958.tif 000029